제조 방법 은 상기 의 합성 예 5 와 동일 하 게 수행 하 였 다 . 하이드 록 시에 틸 아크릴 레이트 260 . 0 g , 2 - 하이드 록 시 - 3 , 5 - 디 올 페닐 벤조 트리아졸 ( UVA 103 ) 40 . 0 g 과 디 부틸 틴디 라우 레이트 10 . 0 g 을 반응 조 에 넣 어 교반 하 면서 60 ℃ 까지 승 온 시키 고 , 헥사 메틸렌 디 이 소시아 네이트 트라이 머 750 . 0 g 을 1 시간 동안 발열 에 주의 하 며 적가 하 였 다 . 4 시 간 동안 유지 시킨 후 실온 으로 냉각 하 였 다 . 이때 수지 의 고형분 이 99 . 0 % 이 었 으며 , 수 평균 분자량 이 1800 이 고 NCO % 가 14 인 우레탄 아크릴 레이트 수지 였 다 .